(57)【要約】【課題】耐水性、耐光性、吐出性、定着性に優れた非水性インクジェットインキの提供。【解決手段】２種類以上の混合有機溶剤、顔料および樹脂からなる非水性インクジェットインキにおいて、混合有機溶剤の全量を１とした時の各有機溶剤の混合重量比をそれぞれｘ１、ｘ２・・・・・・ｘｎ（ただしｎは整数を表す。）、２０℃での各有機溶剤の蒸気圧（ｍｍＨｇ）をそれぞれｙ１、ｙ２・・・・・・ｙｎ（ただしｎは整数を表す。）とし、  Ａ＝ｘ１ｙ１＋ｘ２ｙ２＋・・・・・＋ｘｎｙｎ、  Ｂ＝ｘ１／ｙ１＋ｘ２／ｙ２＋・・・・・＋ｘｎ／ｙｎとした時、下記の数式（１）、（２）、（３）を全て満たすことを特徴とする非水性インクジェットインキ。                        ５＞Ａ＞０．１                                数式（１）                        １０＞Ｂ＞１                                  数式（２）                        ８＞（Ｂ−Ａ）＞０．１                        数式（３）【選択図】    なし【特許請求の範囲】
【請求項１】
２種類以上の混合有機溶剤、顔料および樹脂からなる非水性インクジェットインキにおいて、混合有機溶剤の全量を１とした時の各有機溶剤の混合重量比をそれぞれｘ１、ｘ２・・・・・・ｘｎ（ただしｎは整数を表す。）、２０℃での各有機溶剤の蒸気圧（ｍｍＨｇ）をそれぞれｙ１、ｙ２・・・・・・ｙｎ（ただしｎは整数を表す。）とし、  Ａ＝ｘ１ｙ１＋ｘ２ｙ２＋・・・・・＋ｘｎｙｎ、  Ｂ＝ｘ１／ｙ１＋ｘ２／ｙ２＋・・・・・＋ｘｎ／ｙｎとした時、下記の数式（１）、（２）、（３）を全て満たすことを特徴とする非水性インクジェットインキ。
５＞Ａ＞０．１                                数式（１）
１０＞Ｂ＞１                                  数式（２）
８＞（Ｂ−Ａ）＞０．１                        数式（３）
【請求項２】
混合有機溶剤が下記一般式（１）で示されるグリコールアセテート類を少なくとも一種含有する請求項１記載の非水性インクジェットインキ。
ＣＨ３ＣＯ（ＯＲ１）ｎＯＲ２                  一般式（１）
（式中、Ｒ１はエチレン基またはプロピレン基、Ｒ２は炭素数１〜４のアルキル基、ｎは１〜３の整数を表す。）
【請求項３】
更に分散剤を含む請求項１または請求項２記載の非水性インクジェットインキ。
【発明の詳細な説明】
【技術分野】
【０００１】
本発明は、耐水性、耐光性、吐出性、定着性に優れた非水性インクジェットインキに関する。
【背景技術】
【０００２】
従来、インクジェットインキとしては、酸性染料、直接染料、塩基性染料等の水溶性染料をグリコール系溶剤と水に溶解したもの（特許文献１、特許文献２、特許文献３）がよく用いられている。しかし、水溶性染料としては、インキの安定性を得るため、水に対する溶解性の高いものが一般的に用いられる。したがって、インクジェット記録物は、一般的に耐水性が悪く、水をこぼしたりすると容易に記録部分の染料のにじみを生じるという問題があった。
【０００３】
このような耐水性の不良を改良するため、染料の構造を変えたり、塩基性の強いインキを調製することが試みられている（特許文献４）。また、記録紙とインキとの反応をうまく利用して耐水性の向上を図ることも行われている（特許文献５、特許文献６、特許文献７、特許文献８）。これらの方法は、特定の記録紙については著しい効果をあげているが、記録紙の制約を受けるという点で汎用性に欠け、また特定の記録紙以外を用いた場合には、水溶性染料を使用するインキでは記録物の充分な耐水性が得られないことが多い。
【０００４】
また、耐水性の良好なインキとしては、油溶性染料を高沸点溶剤に分散ないし溶解したもの、油溶性染料を揮発性の溶剤に溶解したものがあるが、染料は耐光性等の諸耐性で顔料に劣るため、着色剤として顔料を用いたインキが望まれている。そして最近では顔料を用いたインキでも、流動パラフィンや脂肪族炭化水素などの難揮発性溶剤や、エタノール、メチルエチルケトン、酢酸エチルなどの揮発性溶剤に分散させたものが実用化されはじめている。しかし、難揮発性溶剤では被印刷物への印字後の乾燥性や定着性に問題が有り、揮発性溶剤ではノズルの乾燥といった問題を抱えている。
【特許文献１】特開昭５３−６１４１１２号公報
【特許文献２】特開昭５４−８９８１１号公報
【特許文献３】特開昭５５−６５２６９号公報
【特許文献４】特開昭５６−５７８６２号公報
【特許文献５】特開昭５０−４９００４号公報
【特許文献６】特開昭５７−３６６９２号公報
【特許文献７】特開昭５９−２０６９６号公報
【特許文献８】特開昭５９−１４６８８９号公報
【発明の開示】
【発明が解決しようとする課題】
【０００５】
本発明は、耐水性、耐光性、吐出性、定着性に優れた非水性インクジェットインキの提供を目的とする。
【０００６】
本発明者らは、種々の有機溶剤を非水性インクジェットインキとして検討した結果、特定の法則に従って有機溶剤を混合して使用することによって、耐水性、耐光性、吐出性に優れた非水性インクジェットインキが得られることを見出し、本発明に至った。
【課題を解決するための手段】
【０００７】
すなわち本発明は、２種類以上の混合有機溶剤、顔料および樹脂からなる非水性インクジェットインキにおいて、混合有機溶剤の全量を１とした時の各有機溶剤の混合重量比をそれぞれｘ１、ｘ２・・・・・・ｘｎ（ただしｎは整数を表す。）、２０℃での各有機溶剤の蒸気圧（ｍｍＨｇ）をそれぞれｙ１、ｙ２・・・・・・ｙｎ（ただしｎは整数を表す。）とし、  Ａ＝ｘ１ｙ１＋ｘ２ｙ２＋・・・・・＋ｘｎｙｎ、  Ｂ＝ｘ１／ｙ１＋ｘ２／ｙ２＋・・・・・＋ｘｎ／ｙｎとした時、下記の数式（１）、（２）、（３）を全て満たすことを特徴とする非水性インクジェットインキに関する。
５＞Ａ＞０．１                                数式（１）
１０＞Ｂ＞１                                  数式（２）
８＞（Ｂ−Ａ）＞０．１                        数式（３）
【０００８】
さらに本発明は、混合有機溶剤が下記一般式（１）で示されるグリコールアセテート類を少なくとも一種含有する上記非水性インクジェットインキに関する。
ＣＨ３ＣＯ（ＯＲ１）ｎＯＲ２                          一般式（１）
（式中、Ｒ１はエチレン基またはプロピレン基、Ｒ２は炭素数１〜４のアルキル基、ｎは１〜３の整数を表す。）
【０００９】
さらに本発明は、分散剤を含む上記非水性インクジェットインキに関する。
【発明の効果】
【００１０】
本発明によって、耐水性、耐光性、吐出性、定着性に優れた非水性インクジェットインキを提供することができた。
【発明を実施するための最良の形態】
【００１１】
本発明では、２種類以上の混合有機溶剤、顔料および樹脂からなる非水性インクジェットインキにおいて、混合有機溶剤の全量を１とした時の各有機溶剤の混合重量比をそれぞれｘｎ（ただしｎは整数を表す。）、２０℃での各有機溶剤の蒸気圧（ｍｍＨｇ）をそれぞれｙ１、ｙ２・・・・・・ｙｎ（ただしｎは整数を表す。）とし、  Ａ＝ｘ１ｙ１＋ｘ２ｙ２＋・・・・・＋ｘｎｙｎ、  Ｂ＝ｘ１／ｙ１＋ｘ２／ｙ２＋・・・・・＋ｘｎ／ｙｎとした時、下記の数式（１）、（２）、（３）を全て満たすように各有機溶剤を配合して使用することにより目的とする非水性インクジェットインキが得られるが、さらに好ましくは下記数式（４）、（５）、（６）を満たすように配合するのが良い。
５＞Ａ＞０．１                                数式（１）
１０＞Ｂ＞１                                  数式（２）
８＞（Ｂ−Ａ）＞０．１                        数式（３）
３＞Ａ＞０．２                                数式（４）
７＞Ｂ＞１．５                                数式（５）
６＞（Ｂ−Ａ）＞０．２                        数式（６）
【００１２】
本発明では、インクジェットインキとしての適性を付与するために重要なノズルでのインキの乾燥防止と印刷後の被印刷物上での充分なインキの乾燥を両立させるために考え出した有機溶剤の配合法則であり、数値Ａを乾燥係数、数値Ｂを保湿係数とする。乾燥係数Ａは印刷後の被印刷物上でのインキ乾燥の目安となり、保湿係数Ｂはノズルでのインキ乾燥防止の目安となる。すなわち乾燥係数Ａが大きすぎるとインキの乾燥が早すぎるため、光沢シート等を被印刷物として使用した場合、レベリング性の悪化による光沢の低下等を招く。逆に乾燥係数Ａが小さすぎるとインキは乾燥せずに、被印刷物を巻き取った際にブロッキング等の問題を起こす。また保湿係数Ｂが小さいとノズル詰まりを起こしインクジェットインキとして好適ではない。保湿係数Ｂが大きすぎる場合はインキの吐出性に問題は無いが乾燥係数Ａとのバランスが崩れ、インキのにじみやブロッキングの問題が発生する。このバランスの範囲を特定したものが数式（３）および数式（６）であり、保湿係数と乾燥係数の差がこの数式の範囲に入るものがインクジェットインキとして最も優れた適性を示す。
【００１３】
本発明に使用する混合溶剤としては一般式（１）で示されるグリコールアセテート系の有機溶剤を主溶剤として使用することが最も好ましく、使用できるグリコールアセテート系溶剤としてはエチレングリコールモノメチルエーテルアセテート、エチレングリコールモノエチルエーテルアセテート、エチレングリコールモノプロピルエーテルアセテート、エチレングリコールモノブチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、ジプロピレングリコールモノメチルエーテルアセテート等があげられる。
【００１４】
また、一般式（１）以外に混合溶剤として使用できる有機溶剤は、プリンタヘッドを腐蝕したり、顔料を溶解させてしまうような溶剤以外は特に制限をうけるものではない。発明者らが使用検討を行った有機溶剤を例示すると、メチルアルコール、エチルアルコール、ｎ−プロピルアルコール、イソプロピルアルコール、ｎ−ブチルアルコール等のアルコール類、アセトン、メチルエチルケトン、メチル−n-プロピルケトン、メチルイソプロピルケトン、メチル−n-ブチルケトン、メチルイソブチルケトン、メチル−n-アミルケトン、メチルイソアミルケトン、ジエチルケトン、エチル−n-プロピルケトン、エチルイソプロピルケトン、エチル−n-ブチルケトン、エチルイソブチルケトン、ジ−n-プロピルケトン、ジイソブチルケトン、シクロヘキサノン、メチルシクロヘキサノン、イソホロン等のケトン類、酢酸メチル、酢酸エチル、酢酸−ｎ−プロピル、酢酸イソプロピル、酢酸−ｎ−ブチル、酢酸イソブチル、酢酸ヘキシル、酢酸オクチル、乳酸メチル、乳酸プロピル、乳酸ブチル等のエステル類、エチレングリコール、ジエチレングリコール、トリエチレングリコール、プロピレングリコール、ジプロピレングリコール等のグリコール類、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノブチルエーテル、ジプロピレングリコールモノメチルエーテル、トリプロピレングリコールモノメチルエーテル、ジエチレングリコールジメチルエーテル、ジエチレングリコールジエチルエーテル等のグリコールエーテル類、ｎ−ヘキサン、イソヘキサン、ｎ−ノナン、イソノナン、ドデカン、イソドデカン等の飽和炭水素類、１−ヘキセン、１−ヘプテン、１−オクテン等の不飽和炭化水素類、シクロヘキサン、シクロヘプタン、シクロオクタン、シクロデカン、デカリン等の環状飽和炭化水素類、シクロヘキセン、シクロヘプテン、シクロオクテン、1,１，３，５，７−シクロオクタテトラエン、シクロドデセン等の環状不飽和炭化水素類、ベンゼン、トルエン、キシレン等の芳香族炭化水素類があげられる。これらの有機溶剤は、インキ中に８０〜９７重量％含まれることが好ましい。
【００１５】
本発明に使用される顔料は、印刷インキ、塗料等に使用される種々の顔料が使用できる。このような顔料をカラーインデックスで示すと、ピグメントブラック７、ピグメントブルー１５，１５：１，１５：３，１５：４，１５：６，６０、ピグメントグリーン７，３６、ピグメントレッド９，４８，４９，５２，５３，５７，９７，１２２，１４９，１６８，１７７，１７８，１７９，２０６，２０７，２０９，２４２，２５４，２５５、ピグメントバイオレット１９，２３，２９，３０，３７，４０，５０、ピグメントイエロー１２，１３，１４，１７，２０，２４，７４，８３，８６，９３，９４，９５，１０９，１１０，１１７，１２０，１２５，１２８，１３７，１３８，１３９，１４７，１４８，１５０，１５１，１５４，１５５，１６６，１６８，１８０，１８５、ピグメントオレンジ３６，４３，５１，５５，５９，６１，７１，７４等があげられる。また、カーボンブラックについては中性、酸性、塩基性等のあらゆるカーボンブラックを使用することができる。
これらの顔料は、インキ中に２〜１０重量％含まれることが好ましく、３〜７重量％含まれることがより好ましい。
【００１６】
本発明では被印刷物への定着性を付与するために樹脂を添加する。使用できる樹脂としては、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂等が挙げられる。樹脂の具体例としては、荒川化学社製のスーパーエステル７５、エステルガムＨＰ、マルキッド ３３、安原社製のＹＳ ポリスター Ｔ８０、三井化学社製のＨｉｒｅｔｔｓ ＨＲＴ２００Ｘ、ジョンソンポリマー社製のジョンクリル５８６、ダウケミカルズ社製のユーカーソリューションビニル樹脂ＶＹＨＤ、ＶＹＨＨ、ＶＭＣＡ等を例示することができる。これらの樹脂は、インキ中に１〜１３重量％含まれることが好ましく、３〜８重量％含まれることがより好ましい。
【００１７】
本発明は顔料の分散性、インキの保存安定性を向上させるために分散剤を使用することができる。分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００１８】
分散剤の具体例としては、ＢＹＫ Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００１９】
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
【００２０】
さらに、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、アビシア社製「ソルスパーズ５０００（フタロシアニンアンモニウム塩系）、１３９４０（ポリエステルアミン系）、１７０００（脂肪酸アミン系）、２４０００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」等が挙げられる。
【００２１】
分散剤は、顔料の分散安定性を考慮し、インキ中に０．１〜１０重量％含まれることが好ましい。
【００２２】
本発明の非水性インクジェットインキは印刷物の用途によって可塑剤、表面調整剤、紫外線防止剤、光安定化剤、酸化防止剤等の種々の添加剤を使用することができる。
【００２３】
本発明の非水性インクジェットインキは、まず始めにペイントシェーカー、サンドミル、ロールミル、メディアレス分散機等によって、単一もしくは混合有機溶剤中に顔料を樹脂または分散剤によって分散し、得られた顔料分散体を本発明の配合法則に従って有機溶剤で希釈して製造されるものである。
【実施例】
【００２４】
以下、実施例をあげて本発明を具体的に説明するが、本発明は実施例に特に限定されるものではない。なお、実施例中、「部」は「重量部」を表す。
【００２５】
まず始めに下記のような配合で顔料分散体を作成した。この分散体は有機溶剤中に顔料および分散剤を投入し、ハイスピードミキサー等で均一になるまで撹拌後、得られたミルベースを横型サンドミルで約２時間分散して作成した。
・リーガル４００Ｒ（キャボット社製  カーボンブラック顔料）                                      ４０．０部
・Ｄｉｓｐｅｒｂｙｋ１３０（ＢＹＫ  Ｃｈｅｍｉｅ社製  顔料分散剤）                                        １３．０部
・ジョンクリル５８６（ジョンソンポリマー社製  スチレン−アクリル樹脂）                      １０．０部
・エチレングリコールモノブチルエーテルアセテート（蒸気圧：０．２５ｍｍＨｇ）              ３７．０部
【００２６】
［実施例１］顔料分散体を下記のような配合にて希釈してインクジェットインキを作成した。このインキを本発明の数式に当てはめるとＡ＝０．６１、Ｂ＝５．３３、Ｂ−Ａ＝４．７２となった。
・顔料分散体                                                                                            １２．５部
・プロピレングリコールモノメチルエーテルアセテート（蒸気圧：３．７５ｍｍＨｇ）            １０．０部
・エチレングリコールモノブチルエーテルアセテート（蒸気圧：０．２５ｍｍＨｇ）              ６７．５部
・ジエチレングリコールモノエチルエーテルアセテート（蒸気圧：０．０５ｍｍＨｇ）            １０．０部
【００２７】
［実施例２］顔料分散体を下記のような配合にて希釈してインクジェットインキを作成した。このインキを本発明の数式に当てはめるとＡ＝１．２１、Ｂ＝２．７４、Ｂ−Ａ＝１．５３となった。
・顔料分散体                                                                                            １２．５部
・酢酸ヘキシル（蒸気圧：３．８ｍｍＨｇ）                                                            １５．０部
・乳酸プロピル（蒸気圧：１．０ｍｍＨｇ）                                                              ５０．０部
・エチレングリコールモノブチルエーテルアセテート（蒸気圧：０．２５ｍｍＨｇ）                  ７．５部
・ジプロピレングリコールモノメチルエーテル（蒸気圧：０．１ｍｍＨｇ）                          １５．０部
【００２８】
［実施例３］顔料分散体を下記のような配合にて希釈してインクジェットインキを作成した。このインキを本発明の数式に当てはめるとＡ＝１．８３、Ｂ＝２．１８、Ｂ−Ａ＝０．３５となった。
・顔料分散体                                                                                            １２．５部
・ジエチレングリコールジメチルエーテル（蒸気圧：２．４７ｍｍＨｇ）                            ５５．０部
・ジエチレングリコールジエチルエーテル（蒸気圧：０．６ｍｍＨｇ）                              １５．０部
・シクロヘキサノン（蒸気圧：１．７ｍｍＨｇ）                                                            ４．０部
・ジプロピレングリコールモノメチルエーテル（蒸気圧：０．１ｍｍＨｇ）                          １３．５部
【００２９】
［実施例４］顔料分散体を下記のような配合にて希釈してインクジェットインキを作成した。このインキを本発明の数式に当てはめるとＡ＝０．４２、Ｂ＝５．７９、Ｂ−Ａ＝５．３７となった。
・顔料分散体                                                                                            １２．５部
・乳酸プロピル（蒸気圧：１．０ｍｍＨｇ）                                                              ２５．０部
・エチレングリコールモノブチルエーテルアセテート（蒸気圧：０．２５ｍｍＨｇ）                ４７．５部
・ジエチレングリコールモノエチルエーテルアセテート（蒸気圧：０．０５ｍｍＨｇ）            １５．０部
【００３０】
［実施例５］顔料分散体を下記のような配合にて希釈してインクジェットインキを作成した。このインキを本発明の数式に当てはめるとＡ＝１．５６、Ｂ＝７．５８、Ｂ−Ａ＝６．０２となった。
・顔料分散体                                                                                            １２．５部
・酢酸ブチル（蒸気圧：１５．０ｍｍＨｇ）                                                                ５．０部
・シクロヘキサノン（蒸気圧：１．７ｍｍＨｇ）                                                          ３５．０部
・エチレングリコールモノブチルエーテルアセテート（蒸気圧：０．２５ｍｍＨｇ）                ３１．５部
・トリプロピレングリコールモノメチルエーテル（蒸気圧：０．０３ｍｍＨｇ）                      １６．０部
【００３１】
［比較例１］顔料分散体を下記のような配合にて希釈してインクジェットインキを作成した。このインキを本発明の数式に当てはめるとＡ＝２．２４、Ｂ＝１．２７、Ｂ−Ａ＝−０．９７となった。
・顔料分散体                                                                                            １２．５部
・プロピレングリコールモノメチルエーテルアセテート（蒸気圧：３．７５ｍｍＨｇ）            ４０．０部
・シクロヘキサノン（蒸気圧：１．７ｍｍＨｇ）                                                          ３０．０部
・エチレングリコールモノブチルエーテルアセテート（蒸気圧：０．２５ｍｍＨｇ）              １７．５部
【００３２】
［比較例２］顔料分散体を下記のような配合にて希釈してインクジェットインキを作成した。このインキを本発明の数式に当てはめるとＡ＝１．２５、Ｂ＝１２．０、Ｂ−Ａ＝１０．７５となった。
・顔料分散体                                                                                            １２．５部
・プロピレングリコールモノメチルエーテルアセテート（蒸気圧：３．７５ｍｍＨｇ）            ２０．０部
・シクロヘキサノン（蒸気圧：１．７ｍｍＨｇ）                                                          ２０．０部
・エチレングリコールモノブチルエーテルアセテート（蒸気圧：０．２５ｍｍＨｇ）              １７．５部
・トリプロピレングリコールモノメチルエーテル（蒸気圧：０．０３ｍｍＨｇ）                      ３０．０部
【００３３】
実施例１〜５、比較例１、２で得られたインクジェットインキについて、次のような項目について評価した。（１）粘度、（２）保存安定性、（３）吐出性、（４）乾燥性、（５）定着性、（６）耐水性。それぞれの測定法を以下に示す。
【００３４】
（１）粘度：インキを２５℃に調製し、ビスコメイトＶＭ−１００Ａ（山一電機製、超音波振動式粘度計）にて測定した。
【００３５】
（２）保存安定性：インキをポリプロピレン製のボトル型容器に入れ、７０℃の恒温機に２週間保存、経時促進させた後、経時前後でのインキの粘度変化について測定した。この時の粘度測定は（１）の粘度測定と同様の方法で実施した。粘度の変化率が±１０％以内なら○、±１０％を越えたら×とした。
【００３６】
（３）吐出性：インキをＩＰ−６５００（セイコーアイ・インフォテック社製、大判インクジェットプリンタ）にて光沢塩ビシートＭＤ５（メタマーク社製）に５ｍ連続記録し、ドット抜けを観察。ドット抜けしたノズルの数が全ノズルに対して何％あるかについて、０％の場合は○、０％〜５％の場合は△、５％より多い場合は×とした。
【００３７】
（４）乾燥性：インキをＩＰ−６５００（セイコーアイ・インフォテック社製、大判インクジェットプリンタ）にて光沢塩ビシートＭＤ５（メタマーク社製）にベタ印字し、印字面を指で触り、インキが指に付着しなくなる時間によって評価。印字の際、プリンタに設置されたヒーターの温度は、プリンタヘッドの手前を３５℃、プリンタヘッドの後部（印字後の乾燥部分）を４０℃として評価した。印字直後にインキが付着しなければ○、印字直後にインキが付着しても、１０分後にインキが付着しなくなっていれば△、１０分以上経過してもインキが付着するものは×とした。
【００３８】
（５）定着性：インキをＩＰ−６５００（セイコーアイ・インフォテック社製、大判インクジェットプリンタ）にて光沢塩ビシートＭＤ５（メタマーク社製）にベタ印字し、記録物を４０℃で３分間乾燥させ、ラビングテスター（テスター産業製、型式ＡＢ３０１）にて試験用布片（金巾３号）にて加重２００ｇ、１００往復のラビング試験を塩ビシートの印字面にて実施した。試験用布片にインキが全く付着しないものを○、試験用布片にインキがやや付着するが、塩ビシートの印字面の濃度が殆ど変化しないものは△、塩ビシートの印字面のインキも殆ど剥がれてしまうものは×とした。
【００３９】
（６）耐水性：インキをＩＰ−６５００（セイコーアイ・インフォテック社製、大判インクジェットプリンタ）にて光沢塩ビシートＭＤ５（メタマーク社製）にベタ印字し、記録物を４０℃で３分間乾燥させた後、塩ビシートを１分間水道水に浸漬し、指で印字面を擦ってインキが全く剥がれなければ○、インキが剥がれてしまえば×とした。
【００４０】
実施例１〜５、比較例１、２のインクジェットインキの蒸気圧から計算した数値Ａ、数値Ｂ、数値Ｂと数値Ａの差および評価結果を下記の表１にまとめた。
【００４１】
【表１】
2005036199.tif 000002
【００４２】
実施例１〜５のインキは保存安定性、吐出性、乾燥性、定着性、耐水性の全ての評価項目において良好な結果が得られたが、比較例１および２のインキは乾燥性のバランスが悪く、インクジェットインキとして好適ではなかった。